КЕРАМИЧЕСКАЯ МАССА
CERAMIC MIXTURE

Изобретение касается составов керамических масс, которые могут быть использованы для изготовления изделий декоративно-художественного назначения.
Известна керамическая (базальтовая или черная египетская) масса следующего состава, вес.ч.: глина 500; жженая охра 75; перекись марганца 75 [1].
Задачей изобретения является снижение температуры обжига изделий, полученных из керамической массы.
Технический результат достигается тем, что керамическая масса, содержащая глину, жженую охру, перекись марганца, дополнительно включает кремнегель, жидкое калиевое стекло и карбоксиметилцеллюлозу при следующем соотношении компонентов, вес.ч.: глина 81,9-82,85; жженая охра 5-10; перекись марганца 5-10; кремнегель 1-1,5; жидкое калиевое стекло 1-1,5; карбоксиметилцеллюлоза 0,1-0,15.
В таблице приведены составы керамической массы.
Компоненты
Состав, вес.ч.:
1
2
Глина
82,85
81,9
Жженая охра
5
10
Перекись марганца
10
5
Кремнегель
1
1,5
Жидкое калиевое стекло
1
1,5
Карбоксиметилцеллюлоза
0,15
0,1
Компоненты дозируют в требуемых количествах. В шаровую мельницу загружают глину (используют любые качественные красножгущиеся глины), жженую охру, перекись марганца, кремнегель, жидкое калиевое стекло, карбоксиметилцеллюлозу, добавляют воду и проводят измельчение компонентов в течение еще 5-8 часов. Степень измельчения компонентов керамической массы должна соответствовать остатку 1,5-2% на сите 0056. Из полученной массы отливают изделия требуемой конфигурации, которые сушат и направляют на обжиг, который проводят при температуре 980-1040°С.
Источник информации
1. Гехт Г. Керамика. Л.-М.: Главная редакция химической литературы, 1938. - С.338.